(57)【特許請求の範囲】
【請求項１】
ターゲットを横切るように前記ターゲットに対して相対的に成膜対象物を搬送させつつ、前記ターゲットに対してスパッタリングを行う連続スパッタリングにより、前記成膜対象物に膜を成膜する成膜方法であって、
前記成膜対象物の搬送速度の逆数と前記成膜対象物に成膜される膜の膜厚との対応関係を事前に計測する計測工程と、
前記対応関係を保存する保存工程と、
前記膜厚の目標値と前記対応関係とに基づいて、前記搬送速度を決定する速度決定工程と、
前記速度決定工程において決定された前記搬送速度で前記成膜対象物を搬送して、連続スパッタリングにより前記成膜対象物に前記膜を成膜する成膜工程と
を備え、
前記対応関係は、切片を有する１次関数式を含む、成膜方法。
【請求項２】
連続スパッタリングにより、成膜対象物に成膜処理を行う成膜装置であって、
チャンバーと、
前記チャンバー内に設けられ、ターゲットを含むカソードと、
前記チャンバー内において前記ターゲットを横切るように、前記ターゲットに対して相対的に前記成膜対象物を搬送する搬送部と、
前記チャンバー内に不活性ガスを供給するガス供給部と、
前記カソードに電圧を印加する電圧印加部と、
前記成膜処理を行うためのデータ保存を制御する制御部と、
を備え、
前記制御部は、前記成膜対象物の搬送速度の逆数と、前記成膜対象物に成膜される膜の膜厚との対応関係を保存し、前記膜厚の目標値と前記対応関係に基づいて前記成膜対象物の搬送速度を決定し、
前記対応関係は、切片を有する１次関数式を含む、成膜装置。
【発明の詳細な説明】
【技術分野】
【０００１】
本願は、成膜装置および成膜方法に関する。
【背景技術】
【０００２】
従来から、成膜対象物に成膜処理を行う成膜装置が提案されている（例えば特許文献１）。この成膜装置は反応性スパッタリングにより基板の表面に薄膜を成膜する。この成膜装置は真空チャンバー内において、搬送装置と、一対の円筒状の回転カソードと、磁界発生部と、反応性ガス噴射部と、不活性ガス噴射部とを含む。搬送装置は基板を水平な一方向に搬送する。
【０００３】
一対の回転カソードは、基板の搬送経路に対して同じ側、かつ、当該搬送経路の一部と対向する位置に配置される。回転カソードは、その中心軸が搬送経路の幅方向に沿うように配置され、当該中心軸のまわりで回転駆動される。一対の回転カソードは搬送経路に沿って並んで配置される。各回転カソードには筒状のターゲットが取り付けられる。具体的には、ターゲットは回転カソードと同軸で回転カソードの外周を覆うように取り付けられる。磁界発生部は各回転カソードの内部に配置され、各ターゲットの外周面の近傍に磁界を形成する。
【０００４】
反応性ガス噴射部は一対の回転カソードの間に配置され、基板に向かって反応性ガスを噴出する。不活性ガス噴射部も一対の回転カソードの間に配置され、基板に向かって不活性ガスを噴出する。一対の回転カソードにはスパッタリング用の電圧が印加される。この電圧の印加によりプラズマが生成されて、当該プラズマがターゲットに作用する。これにより、ターゲットからターゲット粒子が飛び出して反応性ガスと反応し、基板の表面上に堆積する。よって、基板の表面に薄膜を成膜することができる。
【０００５】
この成膜装置によれば、基板は、回転カソードと対向する搬送経路の一部を通過している期間において、実質的な成膜処理を受ける。つまり、搬送経路の当該一部の通過中において、薄膜が基板の表面に成膜される。
【０００６】
特許文献１では、薄膜の膜厚分布を均一にするために、プラズマの発光量に基づいて回転カソードの回転速度を制御する。具体的には、プラズマの発光量を検出する複数の光検出部が設けられる。これら複数の光検出部は各回転カソードの近傍において、基板の搬送経路の幅方向に並んで設けられる。成膜装置は、各光検出部によって検出された光の発光強度が許容範囲内となるように回転カソードの回転速度を制御している。
【先行技術文献】
【特許文献】
【０００７】
【特許文献１】特開２０１６−２０４７０５号公報
【発明の概要】
【発明が解決しようとする課題】
【０００８】
特許文献１では、薄膜の膜厚分布を低減するために回転カソードの回転速度を制御しているものの、膜厚そのものの値を目標値（例えば設計値）に一致させるための制御については記載されていない。
【０００９】
さて、成膜処理中において、ターゲット粒子と反応性ガスとの反応物が順次に基板の表面に堆積して薄膜が形成される。よって、時間の経過とともに薄膜の膜厚は増加する。つまり、基板（成膜対象物）に成膜される薄膜の膜厚は、基板が実質的な成膜処理を受ける処理期間が長いほど厚くなる。この処理期間は、基板が、回転カソードと対向する搬送経路の一部を通過する期間でもある。つまり、基板の搬送速度が低いほど、処理期間が長くなり、基板に厚い薄膜を成膜できる。
【００１０】
そこで、所望の膜厚で薄膜を基板に成膜すべく、基板の搬送速度を決定することが考えられる。例えば、ある搬送速度で基板を搬送したときに基板に成膜される薄膜の膜厚を予め測定し、その基板の搬送速度および薄膜の厚みに基づいて薄膜の成膜レート（ダイナミックレート）を算出する。成膜レートが算出されると、所望の膜厚と当該成膜レートとに基づいて、その所望の膜厚を実現するための基板の搬送速度を算出できる。
【００１１】
しかしながら、このように算出された基板の搬送速度で成膜装置が基板に薄膜を成膜すると、実際に成膜された薄膜の膜厚は目標値からずれていた。
【００１２】
そこで、本願は、より高い膜厚精度で薄膜を成膜できる成膜対象物の搬送速度を得る技術を提供することを目的とする。
【課題を解決するための手段】
【００１３】
成膜方法の態様は、ターゲットを横切るように前記ターゲットに対して相対的に成膜対象物を搬送させつつ、前記ターゲットに対してスパッタリングを行う連続スパッタリングにより、前記成膜対象物に膜を成膜する成膜方法であって、前記成膜対象物の搬送速度の逆数と前記成膜対象物に成膜される膜の膜厚との対応関係を事前に計測する計測工程と、前記対応関係を保存する保存工程と、前記膜厚の目標値と前記対応関係とに基づいて、前記搬送速度を決定する速度決定工程と、前記速度決定工程において決定された前記搬送速度で前記成膜対象物を搬送して、連続スパッタリングにより前記成膜対象物に前記膜を成膜する成膜工程とを備え、前記対応関係は、切片を有する１次関数式を含む。
【００１６】
成膜装置の態様は、連続スパッタリングにより、成膜対象物に成膜処理を行う成膜装置であって、チャンバーと、前記チャンバー内に設けられ、ターゲットを含むカソードと、前記チャンバー内において前記ターゲットを横切るように、前記ターゲットに対して相対的に前記成膜対象物を搬送する搬送部と、前記チャンバー内に不活性ガスを供給するガス供給部と、前記カソードに電圧を印加する電圧印加部と、前記成膜処理を行うためのデータ保存を制御する制御部と、を備え、前記制御部は、前記成膜対象物の搬送速度の逆数と、前記成膜対象物に成膜される膜の膜厚との対応関係を保存し、前記膜厚の目標値と前記対応関係に基づいて前記成膜対象物の搬送速度を決定し、前記対応関係は、切片を有する１次関数式を含む。
【発明の効果】
【００１７】
成膜方法の態様および成膜装置の態様によれば、膜厚と搬送速度の逆数との対応関係では、膜厚は搬送速度の逆数に対して線形に変化する。その近似直線は切片を有している。この近似直線の決定係数は高いので、この対応関係に基づいて求められた搬送速度で成膜工程を実行することにより、より目標値（例えば設計値）に近い膜厚で成膜対象面に薄膜を成膜することができる。つまり、高い膜厚精度で薄膜を成膜できる。
【００１８】
しかも、１次関数式への膜厚の目標値の代入により、簡単に搬送速度を算出できる。
【図面の簡単な説明】
【００２０】
【図１】スパッタリング装置の構成の一例を概略的に示す図である。
【図２】プラズマ処理部の周辺の一例を概略的に示す図である。
【図３】膜厚と搬送速度との関係の一例を示す図である。
【図４】成膜レートと搬送速度との関係の一例を示す図である。
【図５】膜厚と搬送速度の逆数との関係の一例を示す図である。
【図６】事前処理の一例を示すフローチャートである。
【図７】スパッタリング装置の動作の一例を示すフローチャートである。
【図８】膜厚と搬送速度の逆数との関係の他の一例を示す図である。
【図９】スパッタリング装置の構成の一例を概略的に示す図である。
【発明を実施するための形態】
【００２１】
以下、図面を参照しながら、実施形態について説明する。図面では同様な構成および機能を有する部分に同じ符号が付され、下記説明では重複説明が省略される。なお、以下の実施形態は一例であり、技術的範囲を限定する事例ではない。また、図面においては、理解容易のため、各部の寸法および数が誇張または簡略化して図示されている場合がある。また、各図面には、方向を説明するためにＸＹＺ直交座標軸が適宜に付されている。該座標軸におけるＺ方向は鉛直方向を示し、ＸＹ平面は水平面である。以下では、Ｘ方向の一方側を＋Ｘ側と呼び、その反対側を−Ｘ側と呼ぶことがある。Ｙ軸およびＺ軸についても同様であり、＋Ｚ側は鉛直上側を示す。
【００２２】
位置関係を示す表現（例えば「一方向に」「一方向に沿って」「平行」「直交」「中心」「同心」および「同軸」等）は、特に断らない限り、その位置関係を厳密に表すのみならず、公差もしくは同程度の機能が得られる範囲で相対的に角度または距離に関して変位された状態も表すものとする。等しい状態であることを示す表現（例えば「同一」「等しい」および「均質」等）は、特に断らない限り、定量的に厳密に等しい状態を表すのみならず、公差もしくは同程度の機能が得られる差が存在する状態も表すものとする。形状を示す表現（例えば、「四角形状」および「円筒形状」等）は、特に断らない限り、幾何学的に厳密にその形状を表すのみならず、同程度の効果が得られる範囲で、例えば凹凸や面取り等を有する形状も表すものとする。一の構成要素を「備える」「具える」「具備する」「含む」または「有する」という表現は、他の構成要素の存在を除外する排他的表現ではない。「Ａ、ＢおよびＣの少なくとも一つ」という表現は、Ａのみ、Ｂのみ、Ｃのみ、Ａ〜Ｃの二者の任意の組み合わせ、および、Ａ〜Ｃの全てを含む。
【００２３】
＜スパッタリング装置１の全体構成＞
図１は、スパッタリング装置１の構成の一例を概略的に示す図である。スパッタリング装置１は、連続スパッタリングによって成膜対象物（ここでは、基材９１）の成膜対象面に薄膜を成膜する成膜装置である。基材９１は例えばガラス基板である。本実施の形態では一例として、スパッタリング装置１は反応性スパッタリングを行う。スパッタリング装置１によって成膜される薄膜の種類は特に限定されないものの、例えば反射防止膜などの光学薄膜を例示できる。例えば、酸化シリコン（ＳｉＯ２）膜および酸化ニオブ（Ｎｂ２Ｏ５）膜を基材９１に適宜に積層することで、反射防止膜（多層膜）を形成できる。ただし、ここでは説明を簡易にすべく、単一の薄膜形成に着目してスパッタリング装置１を説明する。
【００２４】
スパッタリング装置１は、チャンバー１００と、保持搬送機構１０（搬送部）と、プラズマ処理部２０と、ガス供給部５００と、制御部２００とを含む。
【００２５】
チャンバー１００は、例えば、真空チャンバーであって、直方体形状の外形を有する中空部材である。チャンバー１００はその底板の上面が水平姿勢となるように配置されている。なお、Ｘ軸およびＹ軸の各々は、チャンバー１００の側壁と平行な軸である。
【００２６】
保持搬送機構１０はチャンバー１００内に設けられており、基材９１を保持し、基材９１を搬送経路Ｌに沿って搬送する。ここでは、搬送経路Ｌの延在方向は水平方向（図１ではＸ方向）である。
【００２７】
ガス供給部５００は処理空間Ｖ（後述）内にスパッターガスおよび反応性ガスを供給する。スパッターガスとしては、例えばアルゴンガスまたはキセノンガスなどの不活性ガスを採用できる。反応性ガスとしては、基材９１に成膜する薄膜の種類に応じたガスを採用できる。より具体的には、反応性ガスは、例えば酸素ガス、窒素ガス、水蒸気、フッ素ガス、アンモニアガスおよび炭素系ガス（例えばメタンガス）の少なくとも一つを含む。基材９１の成膜対象面に酸化シリコン膜または酸化ニオブを成膜する場合には、反応性ガスとして例えば酸素ガスを採用できる。
【００２８】
プラズマ処理部２０は処理空間Ｖ内において、搬送経路Ｌと対向する位置に設けられている。図１の例では、プラズマ処理部２０は搬送経路Ｌよりも−Ｚ側に設けられている。図２は、プラズマ処理部とその周辺の一例を概略的に示す図である。図２に例示するように、プラズマ処理部２０はターゲット３２を含んでいる。プラズマ処理部２０は、後に詳述するように、プラズマを生じさせてターゲット３２に対してスパッタリングを行う。スパッタリングによってターゲット３２から飛び出したターゲット粒子は反応性ガスと反応しつつ基材９１の成膜対象面に堆積して、薄膜を成膜する（成膜処理）。
【００２９】
ターゲット３２の材料としては、基材９１の成膜対象面に成膜する膜の種類に応じた材料を採用できる。当該材料は、例えば、アルミニウム（Ａｌ）、シリコン（Ｓｉ）、ニオブ（Ｎｂ）、スズ（Ｓｎ）、鉛（Ｐｂ）、亜鉛（Ｚｎ）、銅（Ｃｕ）、ニッケル（Ｎｉ）またはインジウム（Ｉｎ）等の材料を含む。例えば、基材９１の成膜対象面に酸化シリコン膜を成膜する場合には、ターゲット３２の材料としてシリコンが採用され、酸化ニオブ膜を成膜する場合には、ニオブが採用される。
【００３０】
保持搬送機構１０が基材９１を搬送経路Ｌに沿って−Ｘ側から＋Ｘ側に搬送することにより、平面視において基材９１はプラズマ処理部２０を横切る。基材９１はプラズマ処理部２０を横切るときにプラズマ処理部２０から実質的な成膜処理を受ける。つまり、基材９１がプラズマ処理部２０を横切る際に、基材９１の成膜対象面に薄膜が成膜される。
【００３１】
図１の例では、スパッタリング装置１は仕切部材（以下、「チムニー１３０」と呼ぶ）をさらに含む。チムニー１３０はチャンバー１００内において、プラズマ処理部２０の周囲を取り囲むように配置され、搬送経路Ｌ側（図では＋Ｚ側）に開口部を有する。この開口部は搬送経路Ｌの一部とＺ方向において対向する。以下では、チムニー１３０の内部空間、および、チムニー１３０の開口部と搬送経路Ｌとの間の空間を、処理空間Ｖと規定する。
【００３２】
図１の例では、スパッタリング装置１は温調部１２０をさらに含む。温調部１２０は例えば、搬送経路Ｌに対してプラズマ処理部２０とは反対側（図１では＋Ｚ側）に設けられる。温調部１２０は、チャンバー１００内を搬送される基材９１を加熱または冷却する。なお、温調部１２０は必ずしも設けられていなくてもよい。
【００３３】
図１の例では、チャンバー１００のうち搬送経路Ｌの−Ｘ側の端部には、基材９１をチャンバー１００内に搬入するためのゲート１６０が設けられている。他方、チャンバー１００のうち搬送経路Ｌの＋Ｘ側の端部には、基材９１をチャンバー１００外に搬出するためのゲート１６１が設けられている。また、チャンバー１００のＸ方向両端部は、ロードロックチャンバーまたはアンロードロックチャンバーなどの他のチャンバーの開口部が気密を保った形態で接続可能に構成される。各ゲート１６０，１６１は、開閉の切替可能に構成される。
【００３４】
図１の例では、チャンバー１００には、高真空排気系１７０が接続されている。この高真空排気系１７０はチャンバー１００の内部空間の気体を所定のプロセス圧（例えば０．５Ｐａ）に減圧する。高真空排気系１７０は、処理空間Ｖ内の圧力を所定のプロセス圧に保つように制御部２００により制御される。
【００３５】
＜保持搬送機構＞
図１の例では、保持搬送機構１０は、一対の搬送ローラ１１と、駆動部（図示省略）とを含む。一対の搬送ローラ１１はＹ方向における搬送経路Ｌの両側にそれぞれ設けられ、Ｙ方向において互いに対向する。なお、図１では、一対の搬送ローラ１１のうち図示手前側（−Ｙ側）に位置するローラが描かれている。搬送ローラ１１は、搬送経路Ｌの延在方向に沿って複数対設けられる。駆動部は、搬送ローラ１１を同期させて回転駆動する。駆動部は制御部２００によって制御される。
【００３６】
基材９１は、例えば、キャリア９０の下面に設けられた図示省略の爪状部材などによってキャリア９０の下に着脱可能に保持される。保持搬送機構１０は成膜対象面がプラズマ処理部２０側（ここでは−Ｚ側）を向くように、基材９１を保持する。キャリア９０は、板状のトレーなどによって構成されている。なお、キャリア９０における基材９１の保持態様は、本実施形態の態様の他にも種々の態様を採用しうる。例えば、上下方向に貫通する中空部を有する板状トレーの該中空部に基材９１を嵌めこむことによって、基材９１の下面を成膜可能な状態で該基材９１を保持する態様であっても構わない。
【００３７】
基材９１が配設されたキャリア９０がゲート１６０を介してチャンバー１００内に搬入されると、各搬送ローラ１１が同期回転して、キャリア９０および基材９１を搬送経路Ｌに沿って搬送する。本実施形態では、各搬送ローラ１１はキャリア９０および基材９１を双方向（±Ｘ方向）に搬送可能である。
【００３８】
搬送経路Ｌは、プラズマ処理部２０に対向した被成膜箇所Ｐ（図２も参照）を含む。具体的には、被成膜箇所Ｐはチムニー１３０の開口部と対向する箇所である。このため、保持搬送機構１０によって搬送される基材９１が被成膜箇所Ｐを通過する期間中は基材９１の成膜対象面への成膜処理が行われ、基材９１が被成膜箇所Ｐを通過しない期間中は基材９１の成膜対象面への成膜処理が行われない。
【００３９】
＜ガス供給部＞
ガス供給部５００は処理空間Ｖ内にスパッターガスおよび反応性ガスを供給する。より具体的には、図１も参照して、ガス供給部５００は、反応性ガス供給部５１０と、スパッターガス供給部５２０とを含む。反応性ガス供給部５１０は反応性ガスを処理空間Ｖ内に供給する。スパッターガス供給部５２０はスパッターガスを処理空間Ｖ内に供給する。
【００４０】
反応性ガス供給部５１０は、反応性ガスの供給源である反応性ガス供給源５１１と、配管６１２とを含む。配管６１２の一端は反応性ガス供給源５１１と接続され、他端は複数に分岐し、各分岐端が、処理空間Ｖと連通するノズル６１４（図２参照）に接続される。
【００４１】
図２の例では、２つのノズル６１４が搬送経路Ｌとチムニー１３０との間の高さ位置に設けられている。２つのノズル６１４はＸ方向において、チムニー１３０の開口部に対して互いに反対側に設けられる。図示の例では、平面視において（つまり、Ｚ方向に沿って見て）、２つのノズル６１４はチムニー１３０の開口部とは重ならないように設けられている。ノズル６１４はＹ方向に延在するバーノズルであってもよい。２つのノズル６１４の互いに対向する面には、Ｙ方向に間隔を空けて並ぶ複数の吐出口が形成される。２つのノズル６１４は各吐出口からチムニー１３０の開口部側に向かってＸ方向に沿って反応性ガスを吐出する。吐出された反応性ガスは処理空間Ｖ内において広がる。
【００４２】
配管６１２の経路途中には、バルブ６１３（図１参照）が設けられる。バルブ６１３は、配管６１２を流れるガスの流量を自動調整できるバルブであり、例えば、マスフローコントローラ等を含んでいることが好ましい。バルブ６１３は、処理空間Ｖに供給される反応性ガスの量を制御部２００の制御下で調整する。
【００４３】
スパッターガス供給部５２０は、スパッターガスの供給源であるスパッターガス供給源５２１と、配管５２２とを含む。配管５２２の一端はスパッターガス供給源５２１と接続され、他端は複数に分岐し、各分岐端が、処理空間Ｖに設けられたノズル５２４（図２参照）に接続される。
【００４４】
図２の例では、２つのノズル５２４はチムニー１３０内において、チムニー１３０の天井面と回転カソード３０（後述）の上端との間の高さ位置に設けられる。２つのノズル５２４はＸ方向において、チムニー１３０の開口部に対して互いに反対側に設けられる。図示の例では、平面視において、ノズル５２４はチムニー１３０の開口部とは重ならないように設けられている。ノズル５２４は、ノズル６１４と同様に、Ｙ方向に延在するバーノズルであってもよい。２つのノズル５２４は各吐出口からチムニー１３０の開口部側に向かってＸ方向に沿ってスパッターガスを吐出する。吐出されたスパッターガスは処理空間Ｖ内において広がる。
【００４５】
配管５２２の経路途中には、バルブ５２３（図１参照）が設けられる。バルブ５２３は、配管５２２を流れるガスの流量を自動調整できるバルブであり、例えば、マスフローコントローラ等を含んでいることが好ましい。バルブ５２３は、処理空間Ｖに供給されるスパッターガスの量を制御部２００の制御下で調整する。
【００４６】
図２の例では、搬送経路Ｌの上流側のノズル５２４よりも−Ｚ側には、光ファイバーのプローブ１４０が設けられる。また、プローブ１４０に入射するプラズマ発光の分光強度を測定可能な分光器１８０（図１参照）が設けられている。分光器１８０は、プラズマ発光分光をモニタするセンサであり、その測定値を制御部２００に出力する。制御部２００は、分光器１８０の出力に基づいて、プラズマエミッションモニター（ＰＥＭ）法によりバルブ５２３を制御することで、スパッターガスの導入量（流量）を制御する。
【００４７】
＜プラズマ処理部＞
図１および図２を参照して、プラズマ処理部２０は、回転カソード３０と、回転駆動部１９と、スパッター用電源３１１（電圧印加部）とを含む。なお、図２の例では、プラズマ処理部２０に誘導結合アンテナ１５１が設けられているものの、必ずしも誘導結合アンテナ１５１が設けられる必要はない。この誘導結合アンテナ１５１については後に概説する。
【００４８】
回転カソード３０は、スパッタリングに用いられる電極として機能する。回転カソード３０は筒状形状を有しており、その中心軸線Ｑ１の周りで回転可能にチムニー１３０内に設けられる。回転カソード３０は、その中心軸線Ｑ１が搬送経路Ｌの延在方向（ここではＸ方向）と交差（例えば直交）するように設けられる。図示の例では、回転カソード３０はその中心軸線Ｑ１がＹ方向に沿うように設けられている。回転駆動部１９は制御部２００によって制御され、回転カソード３０を中心軸線Ｑ１の周りで回転させる。
【００４９】
回転カソード３０は、ベース部材３１と、ターゲット３２とを含む。ベース部材３１は円筒形状を有しており、その中心軸線Ｑ１がＹ方向に沿うように設けられる。ベース部材３１は導電体である。ターゲット３２も円筒形状を有しており、ベース部材３１の外周を被覆する。ターゲット３２の外周面は処理空間Ｖ内で露出している。なお、ターゲット３２が導電体である場合には、回転カソード３０がベース部材３１を含まずに、ターゲット３２によって構成されてもよい。
【００５０】
図１および図２の例では、プラズマ処理部２０は磁石ユニット４０をさらに含んでいる。なお、磁石ユニット４０は必ずしも設けられなくてもよい。図示の例では、磁石ユニット４０は回転カソード３０の内部に設けられており、ターゲット３２の外周面の近傍に磁界（磁場）を形成する。磁石ユニット４０は磁極面４０ａ，４０ｂを有しており、この磁極面４０ａ，４０ｂは、回転カソード３０の内周面のうち周方向における一部の領域と対面している。図示の例では、磁石ユニット４０は、磁極面４０ａ，４０ｂを搬送経路Ｌ側（図の例では＋Ｚ側）に向けて設けられているので、磁極面４０ａ，４０ｂは回転カソード３０の内周面のうち搬送経路Ｌ側の領域と対面する。この磁石ユニット４０は、ターゲット３２の外周面のうち、当該領域の付近に磁界を形成する。
【００５１】
回転カソード３０は磁石ユニット４０に対して相対的に回転可能に設けられる。回転カソード３０が磁石ユニット４０に対して回転することにより、磁界はターゲット３２の外周面を相対的に周回する。つまり、磁界はターゲット３２の全周に作用する。
【００５２】
ベース部材３１および磁石ユニット４０は、併せてマグネトロンカソード（円筒状マグネトロンカソード）とも称される。ベース部材３１が設けられない場合には、ターゲット３２および磁石ユニット４０がマグネトロンカソードを構成することとなる。
【００５３】
図２の例では、磁石ユニット４０は、ヨーク４１（支持板）と、複数の磁石４３とを含む。ヨーク４１は磁性鋼などの磁性材料により形成される。複数の磁石４３は中央磁石４３ａおよび周辺磁石４３ｂを含み、ヨーク４１上に設けられている。
【００５４】
ヨーク４１は例えば平板状の部材であり、回転カソード３０の内周面に対向して回転カソード３０の長手方向（Ｙ方向）に延在している。回転カソード３０の内周面に対向するヨーク４１の主面（表面）上には、中央磁石４３ａおよび周辺磁石４３ｂが立設されている。中央磁石４３ａはヨーク４１の長手方向に延在し、ヨーク４１の長手方向に沿った中心線上に配置されている。周辺磁石４３ｂはヨーク４１の表面の外縁部において、中央磁石４３ａの周囲を囲む環状（無端状）に設けられている。中央磁石４３ａおよび周辺磁石４３ｂは、例えば、ネオジム磁石などの永久磁石である。
【００５５】
中央磁石４３ａおよび周辺磁石４３ｂの、それぞれのターゲット３２側の磁極面４０ａ，４０ｂの極性は、互いに異なっている。例えば、中央磁石４３ａの磁極面４０ａの極性はＮ極であり、周辺磁石４３ｂの磁極面４０ｂの極性はＳ極である。
【００５６】
ヨーク４１の他方の主面（裏面）には、固定部材４７の一端が接合されている。固定部材４７の他端は、中心軸線Ｑ１に沿って延びる支持棒２に接合されている。支持棒２の両端部は回転カソード３０よりも外側に延びて、それぞれ所定の支持部材（不図示）を介してチャンバー１００の床面に固定される。回転カソード３０のＹ方向の両端部には、それぞれシール軸受が取り付けられる。回転カソード３０は一対のシール軸受を介して支持棒２に対して回転可能に連結される。各シール軸受は台座９を介してチャンバー１００の床面に固定される。
【００５７】
一方のシール軸受に連結された台座９には、モータと、モータの回転を伝達するギア（それぞれ図示省略）とを含む回転駆動部１９が設けられている。また、回転カソード３０には、回転駆動部１９のギアと噛み合うギア（図示省略）が設けられている。回転駆動部１９は、モータの回転によって中心軸線Ｑ１を中心に回転カソード３０を回転させる。回転カソード３０の回転速度は例えば１０〜２０回転／分に設定され、成膜処理の期間中は上記した回転速度で定速回転される。回転カソード３０は例えば図２において時計回りに回転する。
【００５８】
回転カソード３０の内部空間は一対のシール軸受によって封止される。回転カソード３０は、シール軸受および支持棒２を介してその内部空間に冷却水を循環させるなどして、適宜、冷却される。
【００５９】
スパッター用電源３１１は、回転カソード３０にスパッター電圧を印加する。スパッター用電源３１１に接続される電線は処理空間Ｖに導入されて、回転カソード３０のシール軸受内に導かれている。電線の先端には、回転カソード３０のベース部材３１と電気的に接続するブラシが設けられている。スパッター用電源３１１は、このブラシを介してベース部材３１に、負電圧を含むスパッター電圧を印加する。スパッター電圧は、別の表現として、ターゲット電圧、カソード印加電圧、またはバイアス電圧とも称される。
【００６０】
スパッター用電源３１１は例えばスイッチング電源回路（不図示）を含んでいる。このスイッチング電源回路は例えば定電圧型のスイッチング電源回路であり、スパッター電圧を回転カソード３０に出力する。スパッター用電源３１１はスイッチング電源回路を制御することにより、パルス状のスパッター電圧を出力することができる。スパッター用電源３１１はこのパルスのデューティを制御することにより、スパッター電圧を制御することができる。デューティとは、パルスの１周期に対するパルス幅の比である。
【００６１】
スパッター電圧が回転カソード３０に印加されると、回転カソード３０の外周面の近傍、特に磁石ユニット４０による磁界において、プラズマが生じる。そして、このプラズマ中のイオンなどの高エネルギー体がターゲット３２に衝突することにより、ターゲット３２からターゲット粒子が飛び出す（いわゆるスパッタリング）。このターゲット粒子は反応性ガスと反応し、その化合物の薄膜が基材９１の−Ｚ側の表面（成膜対象面）上に成膜される。
【００６２】
回転カソード３０が磁石ユニット４０に対して相対的に回転することにより、磁界はターゲット３２の外周面を相対的に周回するので、ターゲット３２の外周面のうち全周に亘ってスパッタリングが行われることとなる。よって、ターゲット３２を効率的に活用することができる。
【００６３】
＜誘導結合アンテナ＞
図１および図２の例では、プラズマ処理部２０は誘導結合アンテナ１５１をさらに含んでいる。なお、プラズマ処理部２０は誘導結合アンテナ１５１を含まなくてもよい。
【００６４】
図２の例では、一対の誘導結合アンテナ１５１がチャンバー１００の底板に埋設されており、その一方の誘導結合アンテナ１５１が回転カソード３０よりも−Ｘ側に設けられ、他方の誘導結合アンテナ１５１が回転カソード３０よりも＋Ｘ側に設けられている。その各々において、複数の誘導結合アンテナ１５１がＹ方向に配列されてもよい。つまり、回転カソード３０よりも−Ｘ側において、複数の誘導結合アンテナ１５１がＹ方向に配列されていてもよく、回転カソード３０よりも＋Ｘ側において、複数の誘導結合アンテナ１５１がＹ方向に配列されていてもよい。各誘導結合アンテナ１５１は、石英（石英硝子）などからなる誘電体の保護部材１５２によって覆われて、チャンバー１００の底板を貫通して設けられる。
【００６５】
また、各誘導結合アンテナ１５１のＸ方向の両側には、反応性ガス供給源５１１から供給される反応性ガスを処理空間Ｖ内に導入するノズル５１４がそれぞれ設けられている。ノズル５１４は配管５１２（図１参照）を介して反応性ガス供給源５１１と接続される。配管５１２の経路途中には、バルブ５１３が設けられる。バルブ５１３は、配管５１２を流れるガスの流量を自動調整できるバルブであり、例えば、マスフローコントローラ等を含んで構成することが好ましい。バルブ５１３は、処理空間Ｖ（具体的には、誘導結合アンテナ１５１の近傍）に供給される反応性ガスの量を制御部２００の制御下で調整する。
【００６６】
さらに、各誘導結合アンテナ１５１のＸ方向の両側には、スパッターガス供給源５２１から供給されるスパッターガスを処理空間Ｖ内に導入するノズル６２４（図２参照）がそれぞれ設けられている。ノズル６２４は配管６２２を介してスパッターガス供給源５２１と接続される。配管６２２の経路途中には、バルブ６２３が設けられる。バルブ６２３は、配管６２２を流れるガスの流量を自動調整できるバルブであり、例えば、マスフローコントローラ等を含んで構成することが好ましい。バルブ６２３は、処理空間Ｖ（具体的には、誘導結合アンテナ１５１の近傍）に供給されるスパッターガスの量を制御部２００の制御下で調整する。
【００６７】
各誘導結合アンテナ１５１は、例えば、金属製のパイプ状導体をＵ字形に曲げたものであり、「Ｕ」の字を上下逆向きにした状態でチャンバー１００の底板を貫通して処理空間Ｖの内部に突設されている。誘導結合アンテナ１５１は、内部に冷却水を循環させるなどして、適宜、冷却されている。
【００６８】
各誘導結合アンテナ１５１の一端は、整合回路１５４を介して、高周波電源１５３に電気的に接続されている。また、各誘導結合アンテナ１５１の他端は接地されている。この構成において、高周波電源１５３から誘導結合アンテナ１５１に高周波電力（例えば、１３．５６ＭＨｚの高周波電力）が供給されると、誘導結合アンテナ１５１の周囲に高周波誘導磁界が生じ、処理空間Ｖにスパッターガスと反応性ガスとのそれぞれの誘導結合プラズマ（Inductively Coupled Plasma：ＩＣＰ）が発生する。上記誘導結合プラズマは、高周波誘導結合プラズマとも称される。
【００６９】
上述したとおり、誘導結合アンテナ１５１はＵ字形状を有している。このようなＵ字形状の誘導結合アンテナ１５１は、巻数が１回未満の誘導結合アンテナに相当し、巻数が１回以上の誘導結合アンテナよりもインダクタンスが低いため、誘導結合アンテナ１５１の両端に発生する高周波電圧が低減され、生成するプラズマへの静電結合に伴うプラズマ電位の高周波揺動が抑制される。このため、対地電位へのプラズマ電位揺動に伴う過剰な電子損失が低減され、プラズマ電位が特に低く抑えられる。
【００７０】
＜制御部＞
スパッタリング装置１の各構成要素は制御部２００と電気的に接続されており、当該各構成要素は制御部２００により制御される。制御部２００は、具体的には、例えば、各種演算処理を行うＣＰＵ（Central Processing Unit）、プログラム等を記憶するＲＯＭ（Read Only Memory）、演算処理の作業領域となるＲＡＭ（Random Access Memory）、プログラムや各種のデータファイルなどを記憶するハードディスク、ＬＡＮ（Local Area Network）等を介したデータ通信機能を有するデータ通信部等がバスラインなどにより互いに接続された、一般的なＦＡ（Factory Automation）コンピュータにより構成される。また、制御部２００は、各種表示を行うディスプレイ、キーボードおよびマウスなどで構成される入力部等と接続されている。スパッタリング装置１においては、制御部２００の制御下で、基材９１に対して定められた処理が実行される。
【００７１】
＜スパッタリング装置１の動作＞
次にスパッタリング装置１の動作の一例について概説する。まず、スパッタリング装置１のゲート１６０を介して基材９１が搬入される。制御部２００は保持搬送機構１０を制御して、所定の搬送速度で基材９１を搬送する。これにより、基材９１は、チムニー１３０の開口部と向かい合う被成膜箇所Ｐを、所定の搬送速度で通過する。言い換えれば、基材９１は平面視において所定の搬送速度でプラズマ処理部２０（回転カソード３０）を横切る。基材９１の搬送速度は、基材９１の成膜対象面に成膜する薄膜の膜厚の目標値（例えば、設計値）に基づいて決定される。この搬送速度の決定方法については後に詳述する。なお、制御部２００は保持搬送機構１０を制御して、基材９１をＸ方向において所定回数だけ往復移動させてもよい。
【００７２】
制御部２００はガス供給部５００を制御して、スパッターガスおよび反応性ガスを処理空間Ｖに供給させ、回転駆動部１９を制御して、回転カソード３０を回転させる。さらに制御部２００はスパッター用電源３１１を制御して、スパッター電圧を回転カソード３０に印加させ、高周波電源１５３を制御して、誘導結合アンテナ１５１に高周波電力を供給させる。これにより、高密度のスパッターガスのプラズマが生成され、当該プラズマがターゲット３２に作用してターゲット３２からターゲット粒子が飛び出す。ターゲット粒子は反応性ガスと反応しつつ、チムニー１３０の開口部から基材９１へと移動して、基材９１の成膜対象面に堆積する。よって、基材９１が被成膜箇所Ｐの通過中に、基材９１の成膜対象面に薄膜が成膜される。
【００７３】
なお、保持搬送機構１０は成膜処理中において必ずしも基材９１を往復移動させる必要はなく、例えば基材９１を−Ｘ側から＋Ｘ側に一方向に移動させてもよい。
【００７４】
＜搬送速度と膜厚＞
上述のように、基材９１は、被成膜箇所Ｐを通過する処理期間において、成膜処理を受ける。基材９１の搬送速度が低いほど、被成膜箇所Ｐを通過するのに要する処理期間は長くなり、この処理期間が長いほど、基材９１の成膜対象面に成膜される薄膜の膜厚は大きくなる。よって、搬送速度が低いほど、薄膜の膜厚は大きくなる。
【００７５】
そこで、本実施の形態では、制御部２００は薄膜の膜厚を基材９１の搬送速度で制御する。言い換えれば、制御部２００は薄膜の膜厚の目標値に基づいて基材９１の搬送速度を決定する。以下、具体的に説明する。
【００７６】
図３は、基材９１の搬送速度と薄膜の膜厚との関係の一例を示す図である。図３では、４つのプロット点Ｐ１〜Ｐ４が示されている。図３の例では、酸化ニオブ膜を基材９１に成膜したときの当該関係を示している。図３に示すように、搬送速度が高いほど、薄膜の膜厚は小さくなる。
【００７７】
さて、薄膜の膜厚は処理期間に比例すると考えられるので、薄膜の膜厚は搬送速度に反比例すると考えられる。そこで、４つのプロット点Ｐ１〜Ｐ４に対して累乗近似を行って近似曲線Ｇ１を算出する。累乗近似とは、ａおよびｂを変数として、Ｙ＝ａ・Ｘｂで示される近似式を求める手法である。プロット点Ｐ１〜Ｐ４に対する近似曲線Ｇ１は以下の式で表現される。以下の式において、ｙは膜厚を示し、ｘは搬送速度を示す。
【００７８】
ｙ＝３９．２７５・ｘ−１．０１２  ・・・（１）
式（１）から理解できるように、ｘの指数は「−１」からずれている。つまり、厳密に言えば、膜厚は搬送速度に反比例していないことが分かる。
【００７９】
この理由を突き止めるために、成膜レートを考察する。ここでいう成膜レートはダイナミックレートである。図４は、搬送速度と成膜レートとの関係の一例を示す図である。図４では、図３の４つのプロット点Ｐ１〜Ｐ４における成膜レートがそれぞれプロット点Ｐ１１〜Ｐ１４として示されている。図４から理解できるように、プロット点Ｐ１１〜Ｐ１３における成膜レートは互いに同程度であるのに対して、プロット点Ｐ１４における成膜レートは他のプロット点Ｐ１１〜Ｐ１３に比べて有意に低い。これは、プロット点Ｐ１〜Ｐ３では、薄膜がほぼ想定通りの膜厚で成膜されているのに対して、プロット点Ｐ４では、薄膜が想定よりも薄く成膜されていることを意味する。つまり、搬送速度が非常に高い領域では膜厚が想定値と異なっており、それ故に、薄膜の厚みが搬送速度に反比例しないものと考察される。
【００８０】
次に、搬送速度が高い領域で膜厚が想定値と異なる理由について考察する。スパッタリング処理においては、初期的には、ターゲット３２から飛び出したターゲット粒子と、反応性ガスとが互いに反応しつつ、その化合物が基材９１と結合して基材９１の成膜対象面に堆積する。基材９１の成膜対象面に薄膜が形成された後は、ターゲット粒子および反応性ガスの化合物はその薄膜に結合して、当該薄膜の上に順次に堆積する。これにより、薄膜の膜厚が時間の経過とともに増加する。
【００８１】
以上のように、ターゲット粒子および反応ガスの化合物（以下、膜材料と呼ぶ）は初期的には異種材料の基材９１と結合して堆積するのに対して、その後は、同材料の薄膜の上に堆積する。異種材料どうしの結合のしやすさは、同材料どうしの結合のしやすさと相違するので、初期の成膜レートと、その後の成膜レートとが互いに相違すると考察される。
【００８２】
搬送速度が非常に高い場合、つまり、処理期間が非常に短い場合には、膜材料が基材９１と結合する期間が処理期間の大部分を占める。よって、搬送速度が非常に高い場合の成膜レートは、膜材料と基材９１との結合による成膜レートと同程度となる。一方で、搬送速度が比較的に低い場合、つまり、処理期間が比較的に長い場合には、膜材料どうしが結合する期間が処理期間の多くの部分を占める。よって、搬送速度が比較的に低い場合の成膜レートは、膜材料どうしの結合による成膜レートに近い値となる。
【００８３】
以上の理由によって、搬送速度が非常に高い領域における成膜レートが、他の領域の成膜レートと有意に相違するものと考察される。
【００８４】
ところで、膜材料と基材９１との結合のしやすさは、膜材料と基材９１の材料との組み合わせに依存する。例えば、当該結合のしやすさは、膜材料と基材９１の材料の仕事関数との相違に依存すると考えられる。よって、上述の例では、搬送速度が非常に高い領域で成膜レートが低下しているものの、膜材料および基材９１の材料の組み合わせによっては、成膜レートが増加する場合もあり得る。その具体例については後に示す。
【００８５】
また、結合のしやすさが相違する理由は次の観点でも説明できる。成膜処理において膜材料は高い運動エネルギーを有して基材９１の表面を移動する。そして、基材９１の表面において反応可能な箇所があれば、膜材料が当該箇所で基材９１と反応して結合する。よって、この反応可能な箇所が多いほど、膜材料は基材９１に結合しやすく、反応可能な箇所が小さいほど結合しにくい。反応可能な箇所の多寡は、膜材料と基材９１との組み合わせによって決定される。
【００８６】
また、膜材料と基材９１との結合のしやすさは、基材９１の成膜対象面の状態にも依存する。例えば、大気中の不純物（例えば炭素（Ｃ）および酸素（Ｏ）などの原子およびＯＨ基などの分子を含む）は、基材９１の表面において、その基材９１の構成原子と結合し得る。このような場合、成膜処理の初期では、プラズマ中のイオンまたはラジカルにより、基材９１と不純物の結合が切断されつつ、膜材料が基材９１の成膜対象面に堆積すると考えられる。つまり、プラズマのエネルギーが不純物の結合の遮断に用いられるので、その分、膜材料と基材９１との結合速度が低下し得る。
【００８７】
以上のように、成膜処理中の初期の成膜レートがその後の成膜レートと相違することから、搬送速度が膜厚と反比例しないと考察される。
【００８８】
そこで、搬送速度の逆数を導入して、搬送速度と薄膜との関係を考察する。図５は、搬送速度の逆数と膜厚との関係の一例を示す図である。図５では、図４のプロット点Ｐ１〜Ｐ４に対してそれぞれ搬送速度を逆数にして得られた４つのプロット点Ｐ２１〜Ｐ２４が示されている。プロット点Ｐ２１は、プロット点Ｐ４の搬送速度を逆数にして得られるプロット点である。
【００８９】
この４つのプロット点Ｐ２１〜Ｐ２４に対して線形近似を行って近似直線Ｇ２を算出する。線形近似とは、ａおよびｂを変数として、Ｙ＝ａ・Ｘ＋ｂで示される近似線を求める手法である。プロット点Ｐ２１〜Ｐ２４に対する近似直線Ｇ２は以下の式で表現される。以下の式において、ｙは膜厚を示し、ｘ’は搬送速度の逆数を示す。
【００９０】
ｙ＝３９．８６・ｘ’−３４．０４  ・・・（２）
式（２）から理解できるように、膜厚は搬送速度の逆数に対して線形に変化するものの、切片が存在している。つまり、もし、成膜レートが搬送速度によらず常に一定であれば、切片は存在せずに膜厚が搬送速度の逆数に比例するのに対して、実際には上述のように成膜レートが相違するので、これに起因して切片が生じるものと考察される。なお、膜厚が負であることはあり得ないので、膜厚が負になる領域では、実際には、薄膜がほとんど成膜されないことを意味する。
【００９１】
式（２）における決定係数（Ｒ２値）は０．９９９９である。決定係数とは、プロット点が近似線にどの程度当てはまっているかを示す指標である。この式（２）の決定係数は式（１）における決定係数よりも大きい。つまり、式（２）の近似式は式（１）の近似式よりも実際の現象を反映しており、信頼性が高い。これは、式（１）の算出に利用した累乗近似には切片が考慮されていないからと考察される。
【００９２】
そこで、本実施の形態では、薄膜の膜厚と搬送速度の逆数との対応関係を実験またはシミュレーションにより予め設定し、その対応関係を記憶部に保存する（事前処理）。記憶部は、例えば制御部２００の記憶媒体である。制御部２００はその対応関係に基づいて、所望の厚みを実現するための搬送速度を決定する。
【００９３】
図６は、事前に行われる事前処理の一例を示すフローチャートである。まず、例えば実験により、基材９１の搬送速度の逆数と、基材９１の成膜対象面に成膜される薄膜の膜厚との関係を計測する（ステップＳ１：計測工程）。具体的には、スパッタリング装置１がある搬送速度で成膜処理を行い、次に、この成膜処理によって得られた基材９１の薄膜の膜厚を計測する。搬送速度を異ならせながら、成膜処理および計測を繰り返すことにより、複数の搬送速度にそれぞれ対応した複数の薄膜を測定することができる。
【００９４】
次に、計測した薄膜と搬送速度の逆数との対応関係を記憶部に保存する（ステップＳ２：保存工程）。当該記憶部は、例えば制御部２００の記憶媒体である。この保存処理は、例えば作業員による不図示のインターフェースに対する入力処理によって行われる。具体的には、作業員はインターフェースを用いて、当該対応関係を示す情報（搬送速度および薄膜）を入力し、制御部２００は当該情報に基づいて、対応関係を示す対応関係情報を記憶部に保存する。対応関係情報は、例えば式（２）のような１次関数式を示す情報であってもよく、あるいは、ルックアップテーブルであってもよい。
【００９５】
次に、スパッタリング装置１の動作の一例について説明する。図７は、スパッタリング装置１の動作の一例を示すフローチャートである。まず、制御部２００は、薄膜の目標値と、記憶部に保存された対応関係情報に基づいて、基材９１の搬送速度を決定する（ステップＳ１１：速度決定工程）。薄膜の目標値は、例えば作業員によって入力されてもよい。例えば作業員はユーザインターフェイスを用いて薄膜の目標値を入力し、ユーザインターフェイスは当該入力情報を制御部２００に出力する。あるいは、薄膜の目標値はスパッタリング装置１よりも上流側の装置（不図示）から制御部２００へと送信されてもよい。
【００９６】
なお、薄膜の目標値はレシピ情報に含まれてもよい。レシピ情報とは、基材９１に対する処理条件（例えば、薄膜の目標値、不活性ガスの流量、反応性ガスの流量、回転カソードの回転速度およびスパッター電圧など）などを示す情報である。このレシピ情報は例えば作業員によって入力され、あるいは、上流側の装置から制御部２００へ送信される。
【００９７】
制御部２００はこの薄膜の目標値と対応関係情報とに基づいて搬送速度を決定する。対応関係情報がルックアップテーブルである場合には、制御部２００は、薄膜の目標値を用いて対応関係情報に対する線形補間処理を行って搬送速度を算出する。一方で、対応関係情報が１次関数式である場合には、制御部２００は当該１次関数式に薄膜の目標値を代入して搬送速度を算出する。これによれば、簡易に搬送速度を算出できる。
【００９８】
次に、制御部２００は成膜処理を行う（ステップＳ１２：成膜工程）。具体的には、保持搬送機構１０は、速度決定工程において決定された搬送速度で基材９１を搬送し、ガス供給部５００は反応性ガスおよび不活性ガスを供給し、回転駆動部１９が回転カソード３０を回転させ、スパッター用電源３１１がスパッター電圧を回転カソード３０に印加し、高周波電源１５３が誘導結合アンテナ１５１に高周波電力を供給する。
【００９９】
これにより、基材９１が被成膜箇所Ｐの通過中において、膜材料が基材９１の成膜対象面に堆積し、薄膜が成膜される。
【０１００】
以上のように、スパッタリング装置１は基材９１の成膜対象面に薄膜を成膜することができる。しかも、制御部２００は、式（２）に例示される切片を含む近似直線（１次関数式）を実質的に利用して、搬送速度を決定している（ステップＳ１１）。例えば対応関係情報が１次関数式である場合には、制御部２００は当該１次関数式を当然に利用して搬送速度を決定している。対応関係情報がルックアップテーブルであっても、その対応関係情報に対する線形補間処理による搬送速度の算出は、実質的に薄膜の目標値の式（２）への代入処理と等価である。
【０１０１】
上述したように、切片を含む近似直線の決定係数は高く、膜厚と搬送速度との対応関係をより正確に表現している。したがって、スパッタリング装置１はより目標値に近い膜厚で薄膜を成膜することができる。
【０１０２】
これによれば、膜厚が目標値に近づくように搬送速度を調整する必要性が少ない。例えば成膜レートが搬送速度によらず常に一定であるとの考えの下で、膜厚の目標値から搬送速度を決定すると、実際に成膜された薄膜の膜厚は目標値から比較的に大きくずれる。よって、この搬送速度の値を調整しながら成膜処理を繰り返し、薄膜の膜厚が許容範囲内となるときの搬送速度を特定する必要がある。
【０１０３】
これに対して、本実施の形態によれば、成膜レートが相違することを発見および着目し、その考察の下で、より実際の現象に即した対応関係を求めている。そして、この対応関係に基づいて搬送速度を決定するので、より適切な搬送速度を速やかに決定することができる。
【０１０４】
また、上述の一例では、スパッタリング装置１は光学薄膜を成膜している。このような光学薄膜においては、膜厚の許容範囲が狭い。よって、高い膜厚精度で薄膜を成膜できる本スパッタリング装置１は、光学薄膜を成膜する場合に特に有益である。
【０１０５】
なお、上述の例では、膜厚と搬送速度の逆数との対応関係において、切片は負となっている（図５参照）。これは、上述のように、膜材料が基材９１に結合する際の成膜レートが低いからである（図４のプロット点Ｐ１４も参照）。しかしながら、膜材料が基材９１に結合しやすい場合には、切片は正になると考えられる。図８は、膜厚と搬送速度の逆数との対応関係の他の一例を示す図である。図８の例では、酸化シリコン膜を基材９１に成膜したときの関係を示している。図８の例では、近似直線の切片は正となっている。
【０１０６】
＜変形例＞
以上、スパッタリング装置の実施の形態について説明したが、この実施の形態はその趣旨を逸脱しない限りにおいて上述したもの以外に種々の変更を行うことが可能である。
【０１０７】
例えば上記した成膜処理は、有機ＥＬ（Electro-Luminescence）上のカソード電極の成膜または太陽電池半導体のパッシベーション成膜など種々の成膜処理に適用可能である。
【０１０８】
例えばスパッター用電源３１１はスパッター電圧として、交流電圧を回転カソード３０に印加してもよい。この場合、スパッター電圧の大きさとして、交流電圧の振幅を採用することができる。言い換えれば、スパッター用電源３１１は、成膜レートが少なくとも所定の増加領域において酸素濃度に対して正の相関関係を有するときの振幅の交流電圧を、スパッター電圧として回転カソード３０に印加する。
【０１０９】
また、上述の例では、１つの回転カソード３０が設けられているものの、複数の回転カソード３０が搬送経路Ｌの延在方向において間隔を空けて配列されていてもよい。図９は、スパッタリング装置１Ａの構成の一部の一例を示している。図９の例では、２つの回転カソード３０がＸ方向において間隔を空けて設けられている。２つの回転カソード３０はスパッター用電源３１１に接続されている。スパッター用電源３１１は、負電圧を含むスパッター電圧を回転カソード３０に印加する。例えば、スパッター用電源３１１が２つの回転カソード３０に相互に逆位相の交流スパッター電圧を印加してもよい。また該態様の他にも、スパッター用電源３１１はスパッター電圧として負電圧を印加してもよく、スパッター電圧として負電圧と正電圧とからなるパルス状の電圧を印加してもよい。スパッター電圧として、パルス電圧または交流電圧を印加する場合には、並設された回転カソード３０に交互にスパッター電圧を印加して反応性スパッタリングを行ってもよい。
【０１１０】
２つ回転カソード３０の内部に設けられる磁石ユニット４０は、その磁極面が互いに対向するように、設けられている。つまり、一方の磁石ユニット４０の磁極面４０ａ，４０ｂがそれぞれ他方の磁石ユニット４０の磁極面４０ａ，４０ｂとＸ方向において対向している。これによれば、２つの回転カソード３０の間の空間に磁界を形成することができ、当該空間において高密度なプラズマを形成することができる。
【０１１１】
図９の例では、誘導結合アンテナ１５１も設けられている。図９の例では、誘導結合アンテナ１５１はＸ方向において２つの回転カソード３０の間に設けられている。
【０１１２】
また、上述の例では、プラズマ処理部２０は回転カソード３０を含んでいる。しかしながら、必ずしもこれに限らず、プラズマ処理部２０は平板状のカソードを含んでいてもよい。
【０１１３】
以上、実施形態およびその変形例にかかるスパッタリング装置について説明したが、これらは好ましい実施形態の例であって、実施の範囲を限定するものではない。本実施の形態は、その開示の範囲内において、各実施形態の自由な組み合わせ、あるいは各実施形態の任意の構成要素の変形、もしくは各実施形態において任意の構成要素の省略が可能である。
【符号の説明】
【０１１４】
１，１Ａ  スパッタリング装置
３０  カソード（回転カソード）
３２  ターゲット
１０  搬送部（保持搬送機構）
９１  成膜対象物（基材）
１００  チャンバー
３１１  電圧印加部（スパッター用電源）
２００  制御部
５００  ガス供給部
【図１】
0006959966.tif 000002
【図２】
0006959966.tif 000003
【図３】
0006959966.tif 000004
【図４】
0006959966.tif 000005
【図５】
0006959966.tif 000006
【図６】
0006959966.tif 000007
【図７】
0006959966.tif 000008
【図８】
0006959966.tif 000009
【図９】
0006959966.tif 000010